(57)【要約】【課題】  電解質膜と触媒層の密着性、密着面積を改善できる、燃料電池用触媒層とその製造方法および製造装置の提供。【解決手段】（１）仮基材５０に塗工され、電解質膜１１ａに転写される燃料電池用触媒層１２ａ、１５ａであって、触媒層１２ａ、１５ａが電解質膜１１ａに転写される前に、触媒層の電解質膜に密着する側の面に、平滑化処理が施された燃料電池用触媒層。（２）触媒層１２ａ、１５ａが電解質膜１１ａに転写される前に、触媒層１２ａ、１５ａの電解質膜に密着する側の面に平滑化処理を施す平滑化工程を設けた燃料電池用触媒層の製造方法。（３）触媒層１２ａ、１５ａが電解質膜１１ａに転写される前に、仮基材と該仮基材に塗工された触媒層をロール５１、５２間に通して触媒層の電解質膜に密着する側の面を平滑化する一対のロール５１、５２を設けた燃料電池用触媒層の製造装置。【選択図】        図１
2007087775.tif 000002
【特許請求の範囲】
【請求項１】
仮基材に塗工され、電解質膜に転写される燃料電池用触媒層であって、前記触媒層が電解質膜に転写される前に、前記触媒層の電解質膜に密着する側の面に、平滑化処理が施された燃料電池用触媒層。
【請求項２】
仮基材に塗工され電解質膜に転写される燃料電池用触媒層の製造方法であって、前記触媒層が前記電解質膜に転写される前に、前記触媒層の前記電解質膜に密着する側の面に平滑化処理を施す平滑化工程を設けた燃料電池用触媒層の製造方法。
【請求項３】
前記平滑化処理を、仮基材と該仮基材に塗工された触媒層を、表面の弾性率が異なる一対のロール間に通すことによって行う請求項２記載の燃料電池用触媒層の製造方法。
【請求項４】
前記平滑化処理を、大気温より高い温度でかつ１７０℃より低い温度にて行う請求項２または請求項３記載の燃料電池用触媒層の製造方法。
【請求項５】
前記触媒層の平滑化処理と該触媒層の電解質膜への転写が、同じラインで連続して行われる請求項２〜請求項４の何れか一項記載の燃料電池用触媒層の製造方法。
【請求項６】
仮基材に塗工され電解質膜に転写される燃料電池用触媒層の製造装置であって、前記触媒層が前記電解質膜に転写される前に、仮基材と該仮基材に塗工された触媒層をロール間に通して前記触媒層の前記電解質膜に密着する側の面を平滑化する一対のロールを設けた燃料電池用触媒層の製造装置。
【請求項７】
仮基材に塗工され電解質膜に転写される前に電解質膜に密着する側の面に平滑化処理が施された燃料電池用触媒層が、電解質膜に転写されて形成された膜−電極アッセンブリ、を有する燃料電池。
【発明の詳細な説明】
【技術分野】
【０００１】
本発明は、燃料電池用触媒層とその製造方法および製造装置に関する。
【背景技術】
【０００２】
燃料電池、たとえば、固体高分子電解質型燃料電池は、電解質膜の両面に触媒層（電極）を設けた膜−電極アッセンブリ（Membrane-Electrode Assembly 、略してＭＥＡという）を一対のセパレータで挟んで構成される。
特開２００４−２１４１７３号公報は、触媒層の電解質膜への形成方法として、樹脂製フィルム等からなる仮基材の一面に触媒ペーストを塗布し乾燥させて触媒層を形成し、この触媒層形成仮基材を、その触媒層を電解質膜側に向けて、電解質膜と共に、一対の転写ロール間に通し、仮基材に形成した触媒層を電解質膜に転写する連続生産方法を開示している。
【特許文献１】特開２００４−２１４１７３号公報
【発明の開示】
【発明が解決しようとする課題】
【０００３】
従来の触媒層の製造方法では、仮基材に一面に塗工された触媒層の、電解質膜への圧着側表面は粗く、電解質膜と触媒層の密着性が悪く、密着面積が小で、電解質膜と触媒層との間のプロトン伝導性、性能、耐久性に改善が要望されていた。
【０００４】
本発明の目的は、電解質膜と触媒層の密着性、密着面積を改善できる、（電解質膜への転写前の段階における）燃料電池用触媒層とその製造方法および製造装置を提供することにある。
【課題を解決するための手段】
【０００５】
上記課題を解決する、そして上記目的を達成する、本発明は、つぎのとおりである。
（１）  仮基材に塗工され、電解質膜に転写される燃料電池用触媒層であって、前記触媒層が電解質膜に転写される前に、前記触媒層の電解質膜に密着する側の面に、平滑化処理が施された燃料電池用触媒層。
（２）  仮基材に塗工され電解質膜に転写される燃料電池用触媒層の製造方法であって、前記触媒層が前記電解質膜に転写される前に、前記触媒層の前記電解質膜に密着する側の面に平滑化処理を施す平滑化工程を設けた燃料電池用触媒層の製造方法。
（３）  前記平滑化処理を、仮基材と該仮基材に塗工された触媒層を、表面の弾性率が異なる一対のロール間に通すことによって行う（２）記載の燃料電池用触媒層の製造方法。
（４）  前記平滑化処理を、大気温より高い温度でかつ１７０℃より低い温度にて行う（２）または（３）記載の燃料電池用触媒層の製造方法。
（５）  前記触媒層の平滑化処理と該触媒層の電解質膜への転写が、同じラインで連続して行われる（２）〜（４）の何れかに記載の燃料電池用触媒層の製造方法。
（６）  仮基材に塗工され電解質膜に転写される燃料電池用触媒層の製造装置であって、前記触媒層が前記電解質膜に転写される前に、仮基材と該仮基材に塗工された触媒層をロール間に通して前記触媒層の前記電解質膜に密着する側の面を平滑化する一対のロールを設けた燃料電池用触媒層の製造装置。
（７）  仮基材に塗工され電解質膜に転写される前に電解質膜に密着する側の面に平滑化処理が施された燃料電池用触媒層が、電解質膜に転写されて形成された膜−電極アッセンブリ、を有する燃料電池。
【発明の効果】
【０００６】
上記（１）の燃料電池用触媒層によれば、触媒層の電解質膜に密着する側の面に、平滑化処理が施されているので、電解質膜と触媒層の密着性、密着面積が改善される。
上記（２）の燃料電池用触媒層の製造方法によれば、電解質膜に転写される前に、触媒層の電解質膜に密着する側の面に平滑化処理を施す平滑化工程を設けたので、触媒層が電解質膜に転写された後における、電解質膜と触媒層の密着性、密着面積が改善される。
上記（３）の燃料電池用触媒層の製造方法によれば、平滑化処理を、仮基材と該仮基材に塗工された触媒層を、表面の弾性率が異なる一対のロール間に通すことによって行うので、ロールを用いることにより連続的に平滑化処理を行うことができ、また、表面の弾性率が異なる一対のロールを用いて、表面の弾性率が高いロール（表面が硬い方のロール）で触媒層を押し、表面の弾性率が低いロール（表面が柔らかい方のロール）で仮基材側からバックアップすることにより、触媒層全域にわたって均一に荷重をかけることができる。
上記（４）の燃料電池用触媒層の製造方法によれば、平滑化処理を、大気温より高い温度でかつ１７０℃より低い温度にて行うので、触媒層面の平滑化を促進させることができる。温度が高い方が触媒層中の電解質が溶けて表面の平滑化が効果的に行われるが、１７０℃より高くなると電解質が分解し始めるので、それは避けなければならない。
上記（５）の燃料電池用触媒層の製造方法によれば、触媒層の平滑化処理と該触媒層の電解質膜への転写が、同じラインで連続して行われるので、膜−電極アッセンブリの効率のよい生産が行われる。
上記（６）の燃料電池用触媒層の製造装置によれば、触媒層が電解質膜に転写される前に（転写ロールの上流側に）、仮基材と該仮基材に塗工された触媒層をロール間に通して触媒層の電解質膜に密着する側の面を平滑化する一対のロール（カレンダーロール）を設けたので、ロール（カレンダーロール）を用いることにより連続的に平滑化処理を行うことができ。
上記（７）の燃料電池によれば、製造段階で、電解質膜と触媒層の密着性、密着面積が改善されているので、燃料電池となった後において、プロトン伝導性が向上され、性能、耐久性が向上されている。
【発明を実施するための最良の形態】
【０００７】
以下に、本発明の燃料電池用触媒層とその製造方法および製造装置を、図１〜図６を参照して説明する。
図１〜図３は本発明の燃料電池用触媒層とその製造方法および製造装置を示す。
図１は本発明の実施例１を示し、電解質膜の一面に触媒層を転写しついで電解質膜の他面に触媒層を転写して電解質膜の両面に触媒層を形成する場合を示し、図２は本発明の実施例２を示し、電解質膜の両面に同時に触媒層を転写して電解質膜の両面に触媒層を形成する場合を示す。図３は図１、図２の何れのカレンダーロール部にも適用される。
図４〜図６は本発明の燃料電池用触媒層が装着された燃料電池を示す。図４〜図６は本発明の実施例１、２に共通に適用される。
まず、本発明の実施例１、２に共通な構成部分とその作用、効果を図１〜図６を参照して説明する。
【０００８】
本発明の燃料電池用触媒層とその製造方法および製造装置が適用される燃料電池１０は、たとえば固体高分子電解質型燃料電池である。燃料電池１０は、たとえば家庭用などの定置型の燃料電池、または燃料電池自動車に搭載される移動型の燃料電池である。
図４〜図６に示すように、固体高分子電解質型燃料電池（セル）１０は、膜−電極アッセンブリ（ＭＥＡ：Membrane-Electrode Assembly ）１９とセパレータ１８との積層体からなる。
膜−電極アッセンブリ１９は、イオン交換膜からなる電解質膜１１とこの電解質膜の一面に配置された触媒層１２からなる電極１４（アノード、燃料極、燃料電池運転時に触媒層１２が電極１４として働く）および電解質膜の他面に配置された触媒層１５からなる電極１７（カソード、空気極、燃料電池運転時に触媒層１５が電極１７として働く）とからなる。膜−電極アッセンブリとセパレータ１８との間には、アノード側、カソード側にそれぞれガス拡散用の拡散層１３、１６が設けられる。
膜−電極アッセンブリとセパレータ１８を重ねてセルモジュール（１セルモジュールの場合は、セル１０はセルモジュールと同じになる）を構成し、セルモジュールを積層してセル積層体とし、セル積層体のセル積層方向両端に、ターミナル２０、インシュレータ２１、エンドプレート２２を配置し、両端のエンドプレート２２をセル積層体の外側でセル積層方向に延びる締結部材（たとえば、テンションプレート２４）にボルト・ナット２５にて固定し、燃料電池スタック２３を構成する。一端のエンドプレートに設けた調整ネジにてその内側に設けたバネを介してセル積層体にセル積層方向の締結荷重をかける。
【０００９】
セパレータ１８は、カーボンセパレータ、メタルセパレータ、導電性樹脂セパレータ、メタルセパレータと樹脂フレームとの組合せ、等の何れかからなる。
セパレータ１８には、発電領域において、アノード１４に燃料ガス（水素）を供給するための燃料ガス流路２７が形成され、カソード１７に酸化ガス（酸素、通常は空気）を供給するための酸化ガス流路２８が形成されている。また、セパレータ１８には冷媒（通常、冷却水）を流すための冷媒流路２６も形成されている。セパレータ１８には、非発電領域において、燃料ガスマニホールド３０、酸化ガスマニホールド３１、冷媒マニホールド２９が形成されている。燃料ガスマニホールド３０は燃料ガス流路２７と連通しており、酸化ガスマニホールド３１は酸化ガス流路２８と連通しており、冷媒マニホールド２９は冷媒流路２６と連通している。
燃料ガス、酸化ガス、冷媒は、セル内において互いにシールされている。各セルモジュールのＭＥＡ１９を挟む２つのセパレータ１８間は、第１のシール部材（たとえば、接着剤）３３によってシールされており、隣接するセルモジュール１９同士の間は、第２のシール部材（たとえば、ガスケット）３２によってシールされている。ただし、第１のシール部材３３がガスケットで形成されてもよいし、第２のシール部材３２が接着剤で形成されてもよい。
【００１０】
各セル１０の、アノード１４側では、水素を水素イオン（プロトン）と電子に変換する電離反応が行われ、水素イオンは電解質膜１１中をカソード１７側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水が生成され、次式にしたがって発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１１】
以下の説明において、電解質膜１１、触媒層１３、１６には、燃料電池の製造途中にある段階にある時には添字「ａ」を付してある。電解質膜１１、触媒層１２、１５は、燃料電池１０に組上がった状態のものを表し、電解質膜１１ａ、触媒層１２ａ、１５ａは、燃料電池の製造途中にある段階にあるものを表すものとする。
【００１２】
図１〜図３に示すように、燃料電池１０の膜−電極アッセンブリ１９は、仮基材５０（樹脂製または紙製のフィルムまたはシートで、たとえば、ポリテトラフルオロエチレンフィルム）に塗工され（ペースト状またはインク状にて塗布され、乾燥されて固化され）電解質膜１１ａに転写される前に電解質膜１１ａに密着する側の面に平滑化処理（カレンダー処理ともいう）が施された燃料電池用触媒層１２ａ、１５ａが、電解質膜１１ａに転写されて形成されたものからなる。
【００１３】
燃料電池用触媒層１２ａ、１５ａは、仮基材５０に塗工され、電解質膜１１ａに転写される燃料電池用触媒層であって、触媒層１２ａ、１５ａが電解質膜１１ａに転写される前に、触媒層１２ａ、１５ａの電解質膜１１ａに密着する側の面に、平滑化処理（カレンダー処理ともいう）が施された燃料電池用触媒層１２ａ、１５ａからなる。
ここで、平滑化処理とは、仮基材５０と仮基材５０に塗工された触媒層１２ａ、１５ａを、一対のロール（カレンダーロール）間に通して押圧し、または押圧するとともに熱をかけ、触媒層１２ａ、１５ａの表面を機械的に平滑化する処理をいう。
押圧荷重は線圧で約１０〜４００ｋｇｆ／ｃｍである。４００ｋｇｆ／ｃｍを超える圧力をかけると触媒層１２ａ、１５ａの密度が増加しすぎて通水性、通気性を悪くし、電池性能を低下させる。１０ｋｇｆ／ｃｍはロール自身の重さである。
【００１４】
図３に示すように、平滑化処理工程が施される前は触媒層１２ａ、１５ａの電解質膜１１ａに密着する側の面は凹凸しており、平滑化処理後は触媒層１２ａ、１５ａの電解質膜１１ａに密着する側の面は平滑化された状態にある。
仮基材５０に塗工され、平滑化処理が施される前の触媒層１２ａ、１５ａの電解質膜１１ａに密着する側の面の表面粗さはＲａ０．３を超え、通常、Ｒａ０．５以上である。
これに対し、仮基材５０に塗工され、平滑化処理が施された後の触媒層１２ａ、１５ａの電解質膜１１ａに密着する側の面の表面粗さは、Ｒａ０．３以下で、Ｒａ０．０５以上である。
Ｒａ０．３は、電解質膜１１ａとの密着上望ましい（良好な密着が得られる）限界値であり、Ｒａ０．０５は、これより小の表面粗さとなるように押圧すると触媒層１２ａ、１５ａの密度が高くなりすぎて通気性や生成水排出性が悪くなる限界値である。
【００１５】
燃料電池用触媒層１２ａ、１５ａの製造方法は、仮基材５０に塗工され電解質膜１１ａに転写される燃料電池用触媒層１２ａ、１５ａの製造方法であって、触媒層１２ａ、１５ａが電解質膜１１ａに転写される前に、触媒層１２ａ、１５ａの、電解質膜１１ａに密着する側の面に、平滑化処理（カレンダー処理ともいう）を施す平滑化工程を設けた燃料電池用触媒層１２ａ、１５ａの製造方法である。
触媒層１２ａ、１５ａが電解質膜１１ａに転写された後、仮基材５０は、廃棄されるが、つぎの仮基材として再利用してもよい。
【００１６】
平滑化処理は、仮基材５０と該仮基材に塗工された触媒層を、一対のロール５１、５２（カレンダーロール）間に通すことによって行う。
平滑化処理が施された後の触媒層１２ａ、１５ａの電解質膜１１ａに密着する側の面の表面粗さがＲａ０．３以下であるようにするには、一対のロール５１、５２のうち触媒層１２ａ、１５ａの表面に接する方のロール５１の表面粗さを０．１ｓ以下とする。
一対のカレンダーロール５１、５２は表面の弾性率が互いに異なることが望ましい。その場合、表面の弾性率が高いロール５１（表面が硬い方のロール）で触媒層１２ａ、１５ａを押し、表面の弾性率が低いロール５２（表面が柔らかい方のロール）で仮基材５０側からバックアップすることが望ましい。表面の弾性率が低いロール５２を用いる理由は、触媒層１２ａ、１５ａの全域に均一にカレンダー荷重をかけるためである。均一なカレンダー荷重をかけるために、仮基材５０に接する側のロール５２の表面の硬さは、ショア硬さで９７以下であることが望ましい。
【００１７】
平滑化処理は、大気温以上の温度（望ましくは、大気温より高い温度、さらに望ましくは８０℃以上）でかつ１７０℃より低い温度にて行うことが望ましい。温度管理は、触媒層１２ａ、１５ａの表面に接する方のロール５１の温度にてコントロールできる。ロール５２も温度コントロールしてもよい。仮基材５０に接触する側のロール５２の温度は大気温から１７０℃までの温度であることが望ましい。
この場合、温度が高い方が触媒層１２ａ、１５ａ中の電解質（触媒層は触媒成分、たとえば、Ｐｔと、それを担持するカーボン粒子と、通常電解質膜１１と同じ材料の、電解質との混合物であり、そのうちの電解質）が溶けて触媒層１２ａ、１５ａ表面の平滑化が効果的に行われるが、１７０℃より高くなると電解質が分解し始めるので、それは避けなければならないので１７０℃より低い温度とする。
【００１８】
触媒層１２ａ、１５ａの平滑化処理と該触媒層１２ａ、１５ａの電解質膜１１ａへの転写は、触媒層１２ａ、１５ａを貼着した仮基材５０の搬送ラインにおいて、同じラインで連続して行われる。
触媒層１２ａ、１５ａが一面に貼付された仮基材５０は、平滑化処理工程に送られて平滑化処理工程にある一対のカレンダーロール５１、５２間に通されることにより触媒層１２ａ、１５ａの電解質膜１１ａに貼着される側の表面の平滑化処理が行われ、ついで電解質膜１１ａへの転写工程に送られ、別に転写工程に送られてくる電解質膜１１ａと重ねられて、転写工程にある一対の転写ロール５３、５４間に通されることにより、触媒層１２ａ、１５ａが電解質膜１１ａに転写されるとともに触媒層１２ａ、１５ａは仮基材５０が剥がされる。転写ロール５３、５４の一方には転写時に触媒層１２ａ、１５ａに圧力をかける部位がその他の部位より凸状になっている。触媒層１２ａ、１５ａが剥がされた仮基材５０は、触媒層１２ａ、１５ａの残りが付着していればそれを除去して、廃棄されるか、または回収されてつぎの触媒層１２ａ、１５ａが貼着される仮基材として再利用される。
【００１９】
上記の燃料電池用触媒層１２ａ、１５ａの製造方法を実施する燃料電池用触媒層１２ａ、１５ａの製造装置は、仮基材５０に塗工され電解質膜１１ａに転写される燃料電池用触媒層１２ａ、１５ａの製造装置であって、触媒層１２ａ、１５ａが電解質膜１１ａに転写される前に、仮基材５０と仮基材５０に塗工された触媒層１２ａ、１５ａをロール間に通して触媒層１３ａ、１６ａの転写時に電解質膜１１ａに密着する側の面を平滑化する一対のロール５１、５２（カレンダーロール５１、５２ともいう）を備えた燃料電池用触媒層の製造装置からなる。触媒層１２ａ、１５ａを貼着した仮基材５０の搬送ラインにおいて、触媒層１２ａ、１５ａを貼着した仮基材５０の搬送方向に、平滑化処理工程は転写工程よりも上流側にあり、平滑化処理、転写の順で行われる。触媒層１２ａ、１５ａを貼着した仮基材５０の搬送ラインにおいて、カレンダーロール５１、５２は、触媒層１２ａ、１５ａを貼着した仮基材５０の搬送方向に、転写ロール５３、５４よりも上流側にある。
【００２０】
つぎに、上記構成を有する燃料電池用触媒層１２ａ、１５ａと、その製造方法並びに製造装置の、作用、効果を説明する。
本発明の燃料電池用触媒層１２ａ、１５ａでは、触媒層１２ａ、１５ａの電解質膜１１ａに密着する側の面に、平滑化処理（カレンダー処理）が施されているので、電解質膜１１ａと触媒層１２ａ、１５ａの密着性が向上し、密着面積が増加される。これによって、電解質膜１１ａと触媒層１２ａ、１５ａとの間のプロトン伝導性が向上し、性能が向上し、耐久性が向上する。
また、上記の燃料電池用触媒層１２ａ、１５ａを用いて作製したの燃料電池１０によれば、製造段階で、電解質膜１１ａと触媒層１２ａ、１５ａの密着性、密着面積が改善されているので、燃料電池１０となった後において、電解質膜１１ａと触媒層１２ａ、１５ａ間のプロトン伝導性が向上され、電池性能、耐久性が向上される。
【００２１】
本発明の燃料電池用触媒層１２ａ、１５ａの製造方法では、電解質膜１１ａに転写される前に、触媒層１２ａ、１５ａの電解質膜１１ａに密着する側の面に平滑化処理を施す平滑化工程を設けたので、触媒層１２ａ、１５ａの電解質膜１１ａに転写された後における、電解質膜１１ａと触媒層１２ａ、１５ａの密着性が向上し、密着面積が増加される。これによって、電解質膜１１ａと触媒層１２ａ、１５ａとの間のプロトン伝導性が向上し、性能が向上し、耐久性が向上する。
【００２２】
上記燃料電池用触媒層１２ａ、１５ａの製造方法では、平滑化処理を、仮基材５０と該仮基材５０に塗工された触媒層１２ａ、１５ａを、表面の弾性率が異なる一対のカレンダーロール５１、５２間に通すことによって行うので、帯状仮基材５０、帯状触媒層１２ａ、１５ａと、ロール５１、５２を用いることにより連続的に平滑化処理を行うことができる。また、表面の弾性率が異なる一対のロール５１、５２を用いて、表面の弾性率が高いロール５１（表面が硬い方のロール）で触媒層１２ａ、１５ａを押し、表面の弾性率が低いロール５２（表面が柔らかい方のロール）で仮基材５０側からバックアップすれば、触媒層１２ａ、１５ａ全域にわたって均一に荷重をかけることができる。
【００２３】
上記燃料電池用触媒層１２ａ、１５ａの製造方法において、平滑化処理を、大気温より高い温度でかつ１７０℃より低い温度にて行えば、触媒層１２ａ、１５ａの面の平滑化を促進させることができる。温度が高い方が触媒層１２ａ、１５ａ中の電解質が溶けて表面の平滑化が効果的に行われるが、１７０℃より高くなると電解質が分解し始めるので、それは避ける。
【００２４】
上記燃料電池用触媒層１２ａ、１５ａの製造方法では、触媒層１２ａ、１５ａの平滑化処理と該触媒層１２ａ、１５ａの電解質膜１１ａへの転写が、同じラインで連続して行われるので、膜−電極アッセンブリ１９の効率のよい生産が行われる。
【００２５】
上記燃料電池用触媒層１２ａ、１５ａの製造装置では、触媒層１２ａ、１５ａが電解質膜１１ａに転写される前に（転写ロール５３、５４の上流側に）、仮基材５０と該仮基材に塗工された触媒層１２ａ、１５ａをロール間に通して触媒層１２ａ、１５ａの電解質膜１１ａに密着する側の面を平滑化する一対のロール５１、５２（カレンダーロール）を設けたので、ロール（カレンダーロール）を用いることにより連続的に平滑化処理を行うことができ。
【００２６】
つぎに、本発明の各実施例に特有な構成、作用、効果を説明する。
〔実施例１〕−−−図１、図３
本発明の実施例１は、電解質膜１１ａの一面に触媒層１２ａ、１５ａの何れか一方の触媒層（たとえば、触媒層１２ａ）を転写し、ついで電解質膜１１ａの他面に触媒層１２ａ、１５ａの他方の触媒層（たとえば、触媒層１５ａ）を転写して、電解質膜１１ａの両面に触媒層を形成し、ＭＥＡ１９を作製する場合を示す。第１の仮基材５０に塗工された触媒層１２ａの平滑化処理とその下流の触媒層１２ａの電解質膜１１ａの一面への転写工程と、第２の仮基材５０に塗工された触媒層１５ａの平滑化処理とその下流の触媒層１５ａの電解質膜１１ａの他面への転写工程とは、仮基材５０の搬送方向に、直列に配置される。触媒層１２ａの平滑化処理とその下流の電解質膜１１への転写工程と、触媒層１５ａの平滑化処理とその下流の電解質膜１１への転写工程の、何れが先に行われてもよく、何れが上流側にあってもよい。
実施例１の作用、効果については、触媒層１２ａの平滑化処理とその下流の電解質膜１１への転写工程と、触媒層１５ａの平滑化処理とその下流の電解質膜１１への転写工程が直列に配置されているので、触媒層１２ａと触媒層１５ａの同時処理の場合に比べてラインは長くなるが、各平滑化処理とその下流の電解質膜１１への転写は、触媒層１２ａと触媒層１５ａの同時処理の場合に比べて、装置やメンテナンスが単純になる。
【００２７】
〔実施例２〕−−−図２、図３
本発明の実施例２は、電解質膜１１ａの一面に触媒層１２ａ、１５ａの何れか一方の触媒層（たとえば、触媒層１２ａ）を転写すると同時に、電解質膜１１ａの他面に触媒層１２ａ、１５ａの他方の触媒層（たとえば、触媒層１５ａ）を転写し、電解質膜１１ａの両面に触媒層を形成し、ＭＥＡ１９を作製する場合を示す。第１の仮基材５０に塗工された触媒層１２ａの平滑化処理と、第２の仮基材５０に塗工された触媒層１５ａの平滑化処理は、触媒層１２ａと触媒層１５ａの電解質膜１１ａへの同時転写工程より先に行われる。仮基材５０と平滑化処理された触媒層１２ａとの帯は電解質膜１１ａの一面側から転写工程に送られ、仮基材５０と平滑化処理された触媒層１５ａとの帯は電解質膜１１ａの他面側から転写工程に送られ、転写工程で、触媒層１２ａが電解質膜１１ａに転写されると同時に、触媒層１５ａは電解質膜１１ａの他面に転写される。
実施例２の作用、効果については、触媒層１２ａの電解質膜１１への転写工程と触媒層１５ａの電解質膜１１への転写工程を触媒層１２ａと触媒層１５ａの搬送方向に同じ場所に配置し同時処理するので、実施例１の直列配置の場合に比べてラインは短くなる。また、一対の転写ロールが１セットで済む。また、電解質膜１１に対する触媒層１２ａと触媒層１５ａの転写位置が同じ位置となり、互いのずれることがない。
【図面の簡単な説明】
【００２８】
【図１】本発明の実施例１の、燃料電池用触媒層とその製造方法および製造装置の、斜視図である。
【図２】本発明の実施例２の、燃料電池用触媒層とその製造方法および製造装置の、斜視図である。
【図３】本発明の実施例１および実施例２の、燃料電池用触媒層とその製造方法および製造装置の、平滑化処理工程の、側面図である。
【図４】本発明の燃料電池用触媒層を組み込んだ燃料電池の側面図である。
【図５】図４の燃料電池の一部の断面図である。
【図６】図４の燃料電池のセパレータの正面図である。
【符号の説明】
【００２９】
１０  （固体高分子電解質型）燃料電池
１１  電解質膜
１１ａ  燃料電池の製造途中にある電解質膜
１２、１５  触媒層
１２ａ、１５ａ  燃料電池の製造途中にある触媒層
１３、１６  拡散層
１４  アノード
１７  カソード
１８  セパレータ
１９  ＭＥＡ
２０  ターミナル
２１  インシュレータ
２２  エンドプレート
２３  燃料電池スタック
２４  締結部材（テンションプレート）
２５  ボルト・ナット
２６  冷媒流路（流体流路）
２７  燃料ガス流路（流体流路）
２８  酸化ガス流路（流体流路）
２９  冷媒マニホールド（流体マニホールド）
３０  燃料ガスマニホールド（流体マニホールド）
３１  酸化ガスマニホールド（流体マニホールド）
３２  ガスケット
３３  接着剤
５０  仮基材
５１、５２  一対のロール（カレンダーロール）
５３、５４  一対のロール（転写ロール）
【図１】
2007087775.tif 000003
【図２】
2007087775.tif 000004
【図３】
2007087775.tif 000005
【図４】
2007087775.tif 000006
【図５】
2007087775.tif 000007
【図６】
2007087775.tif 000008